(57)【特許請求の範囲】
【請求項１】
色素増感型太陽電池の製造工程より排出され、Ｒｕ錯体としてポリピリジンＲｕ錯体を含む使用済み色素溶液から、前記Ｒｕ錯体色素を回収する方法であって、下記工程を含む方法。
（ａ）工程：前記使用済み色素溶液を濾過して固形分を分離除去する工程。
（ｂ）工程：前記使用済み色素溶液に、化学式ＣｘＨ(２ｘ＋１)−Ｏ−ＣｙＨ（２ｙ＋１）（ｘ＝１〜４、ｙ＝１〜４  但し、ｘ＋ｙ≧４）で示されるエーテル系溶媒、又は、化学式ＣｘＨ（２ｘ＋２）（ｘ＝５〜７）で示されるアルカン系溶媒からなる分離溶媒を接触させ、前記Ｒｕ錯体色素を分離させる工程。
【請求項２】
（ａ）工程、（ｂ）工程の双方について、処理温度４０℃以下とし、遮光条件下で処理を行う請求項１記載の使用済み色素溶液からのＲｕ錯体色素の回収方法。
【請求項３】
（ｂ）工程の前に、使用済み色素溶液を蒸留する蒸留工程を含み、
前記蒸留工程は、圧力１０００Ｐａ以下、温度４０℃以下、不活性ガス雰囲気下で行う減圧蒸留である請求項１又は請求項２に記載の使用済み色素溶液からのＲｕ錯体色素の回収方法。
【請求項４】
（ｂ）工程で回収したＲｕ錯体色素について再結晶処理を行う請求項１〜請求項３のいずれかに記載の使用済み色素溶液からのＲｕ錯体色素の回収方法。
【発明の詳細な説明】
【技術分野】
【０００１】
本発明は、色素増感型太陽電池の製造工程で排出されるＲｕ錯体色素を含む使用済み色素溶液から、Ｒｕ錯体色素を再使用可能な状態で回収することのできる方法に関する。
【背景技術】
【０００２】
色素増感型太陽電池（Ｄｙｅ  Ｓｅｎｓｉｔｉｚｅｄ  Ｓｏｌａｒ  Ｃｅｌｌ：以下、ＤＳＣと称する。）は、既に実用化されているシリコン太陽電池（単結晶シリコン太陽電池、多結晶シリコン太陽電池等）に対して、効率の高さと製造コストの低さを兼ね備えていることから第３世代の太陽電池として期待されているものである。このＤＳＣにおいて、電力変換効率の向上のための重要な要素の一つは色素材料の開発・選定にある。この色素材料として、近年注目されているものとして、Ｒｕ（ルテニウム）系の錯体であるポリピリジンＲｕ錯体が知られている（例えば、特許文献１等のポリピリジンＲｕ錯体色素が知られている。）。【０００３】
ＤＳＣの製造工程は、透明導電性基板上にナノサイズのＴｉＯ２粒子を含むペーストを塗布して焼結してＴｉＯ２層を形成し、基板を色素溶液に浸漬してＴｉＯ２層の空孔に色素を吸着させた後、対向電極及び電解質層を設けて作成されている。【０００４】
ところで、ＤＳＣの製造コストに対しては、その中心的構成である色素のコストの占める割合が多い。この点、ＤＳＣ用の色素として好適な性能を発揮し得るＲｕ錯体は高価なものが多い。Ｒｕ錯体色素は、複雑な構造のものが多く、配位子の合成から錯体色素を合成するまでに多数の工程を要し、最終的な精製工程までを含めるとその製造コストが上昇することとなるからである。【０００５】
本発明者等は、ＤＳＣの製造コスト低減の観点から、ＤＳＣ製造工程から排出される使用済み色素溶液から錯体色素の回収を行うことを試みた。従来、ＤＳＣ製造工程から排出される使用済みの色素溶液は、廃棄処分されるのが一般的であり、その再利用は検討されていなかった。一方、本発明者等の検討によると、ＤＳＣ製造工程における色素溶液の利用率（錯体色素の使用量）は低く、１回当たりの浸漬では溶液中の数％の錯体色素しか基板に吸着していないことが確認されている。即ち、従来のＤＳＣ製造工程では、殆どの錯体色素を含む使用済み溶液を廃液として単純に処分していることになる。そして、使用済み溶液から錯体色素を回収することができれば、錯体色素の提供コストを低減することができるといえる。
【先行技術文献】
【特許文献】
【０００６】
【特許文献１】特表２０１１−５１３５３０号公報
【発明の概要】
【発明が解決しようとする課題】
【０００７】
しかしながら、使用済み色素溶液から錯体色素を回収するとしても、それは必ずしも容易なことではない。錯体色素の提供コスト低減のためには、回収された錯体色素はそのままＤＳＣの原料として利用可能であること、即ち、劣化の無い高純度の錯体色素であることが要求される。【０００８】
この点、ＤＳＣ製造用の色素溶液の構成としては、最も単純な形態としては錯体色素のみを溶媒に溶解させたものも適用されるが、ＤＳＣの性能向上のため複数の添加剤を加える場合も多い。そして、使用済み色素溶液からＲｕ錯体を再利用可能な状態で回収する場合、その使用環境、添加剤の影響におけるＲｕ錯体色素の変質の有無を考慮する必要がある。【０００９】
また、使用済みの色素溶液の処理に際しては、その構成に配慮した回収プロセスの検討が必要となるが、上記のように色素溶液の構成は錯体色素と溶媒以外に各種添加剤が含まれている場合もあり多様なものである。従って、使用済み色素溶液からＲｕ錯体色素を回収するためには、溶媒や各種添加剤についてそれぞれの物性を考慮しながら適宜の分離手段を組み合わせることが必要と予測される。しかし、対象毎に異なる分離手段を複数組み合わせると、Ｒｕ錯体色素の回収工程を複雑なものとし回収コストを増大させこととなる。【００１０】
本発明は以上の背景のもとなされたものであり、Ｒｕ錯体色素を利用するＤＳＣ製造の際に廃液として排出される使用済みの色素溶液について、Ｒｕ錯体色素を再使用可能な状態で回収することのできる方法を提供する。特に、色素溶液の構成に配慮しつつも、回収工程が簡素化された方法を提供する。
【課題を解決するための手段】
【００１１】
上記課題を解決すべく、本発明者等は、ＤＳＣ製造用のＲｕ錯体色素溶液について使用前後の構成及びその変化の有無を詳細に検討した。ここで、色素溶液の最も簡易な構成は、錯体色素を溶媒に溶解させたものである。この溶媒とは、アルコール類（エタノール、ブタノール等）と必要に応じてアセトニトリル等の有機溶媒を混合したものである。【００１２】
そして、上記の通り、色素溶液には各種の添加剤が添加されることも多い。添加剤として使用例が多いものとしては共吸着剤が挙げられる。共吸着剤は、錯体色素と共にＴｉＯ２層に吸着し色素分子の会合を抑制するために添加され使用するＲｕ錯体色素の種類によりその必要性が判断される。共吸着剤は、ＤＩＮＨＯＰ（ビス−（３，３−ジメチル−ブチル）−ホスフィン酸）の他、ＣＤＣＡ（ケノデオキシコール酸）、ＧＢＡ(γ-グアニジノ酪酸)、ＤＰＡ（デシルホスホン酸）等の有機物が使用される。また、更なる添加剤として、Ｒｕ錯体色素とは別の色素（カクテル色素）が添加されることもある。カクテル色素は、ＤＳＣの対応波長領域を拡張する必要がある場合に添加される。このカクテル色素としては、Ｄ３５色素、Ｄ１３１色素、Ｄ１４９色素、Ｄ２０５色素等の有機物が使用される。これらの添加剤は、錯体色素と共に溶媒に溶解するため、色素溶液は単相溶液である。【００１３】
ここで、上記構成の使用前の色素溶液について、その成分の変質の可能性について考察すると、ＤＳＣ製造工程における基板への色素溶液の吸着工程は、温度や湿分の制御下で行われるのが通常である。よって、色素溶液中のＲｕ錯体色素には加熱分解、加水分解等による変質は生じ難いと推定され、使用済みの色素溶液においては錯体色素等の消費はあってもその組成に大きな変化はないものと考えられる。この点は、本発明者等の実際の分析試験によって確認されている。【００１４】
もっとも、ＤＳＣ製造工程で使用された色素溶液において生じる変化もある。この変化とは浸漬した基板からの固形分の混入である。この固形分は、基板（導電性透明基板）を構成するガラス、ＩＴＯの微粉末や基板上のＴｉＯ２層から脱離したＴｉＯ２の微粉末である。【００１５】
上記から、使用済みの色素溶液からのＲｕ錯体色素の回収のためには、使用前と同じ組成である溶媒及び各種添加剤を除去すること、及び、固形分を除去することが必要であることが確認された。これらの処理について、固形分の除去に関しては、一般的な固液分離手段である濾過により対応可能である。【００１６】
一方、溶媒及びこれに溶存する各種添加剤の分離除去についてみれば、溶媒はＲｕ錯体色素と物性が相違するため蒸留による分離が可能であるが、共吸着剤やカクテル色素といった添加剤は、錯体色素と物性が近いものが多いため、蒸留により分離除去することは困難である。従って、蒸留を主体とする場合、これに添加剤に応じた分離手段を組み合わせることが必要となり、工程数を増加させることになる。【００１７】
そこで、本発明者等は、溶媒と添加剤とを同時に除去可能な分離方法について検討した。この検討において着目したのは、色素溶液における添加剤は溶媒に溶存している点である。つまり、溶媒及び各種添加剤に対しては親和性（溶解性）が高い一方で、Ｒｕ錯体色素に対しては親和性が低い溶媒を使用すれば、この溶媒に溶解しないＲｕ錯体色素を分離することができる。この分離溶媒について、本発明者等は鋭意検討を行い、エーテル系溶媒又はアルカン系溶媒がこの要求を具備することを見出し本発明に想到した。【００１８】
即ち、本発明は、色素増感型太陽電池の製造工程より排出され、Ｒｕ錯体としてポリピリジンＲｕ錯体を含む使用済み色素溶液から、前記Ｒｕ錯体色素を回収する方法であって、下記工程を含むものである。【００１９】
（ａ）工程：前記使用済み色素溶液を濾過して固形分を分離除去する工程。
（ｂ）工程：前記使用済み色素溶液に、化学式ＣｘＨ(２ｘ＋１)−Ｏ−ＣｙＨ（２ｙ＋１）（ｘ＝１〜４、ｙ＝１〜４  但し、ｘ＋ｙ≧４）で示されるエーテル系溶媒、又は、化学式ＣｘＨ（２ｘ＋２）（ｘ＝５〜７）で示されるアルカン系溶媒からなる分離溶媒を接触させ、前記Ｒｕ錯体色素を分離させる工程。【００２０】
上記の通り、本発明は、ＤＳＣ製造工程からの使用済み色素溶液について、濾過による固形分の分離、及び、所定の分離溶媒によるＲｕ錯体色素の分離を行い、未使用状態のＲｕ錯体色素を回収するものである。【００２１】
このリサイクルプロセスにおいて、濾過工程は、使用済み色素溶液中の固形分の除去を行う。固形分とは、ＴｉＯ２層が形成された基板を色素溶液に浸漬する工程において、基板から微量脱離する基板の構成材料であるガラス、ＩＴＯ、ＴｉＯ２である。この固形分は微粉末状であることが多いことから、濾過工程における条件としては、メンブレンフィルター（空孔径０．４５μｍ以下）を適用する減圧濾過によるのが好ましい。減圧濾過は、０．０４ＭＰa以下で行うのが好ましい。この濾過工程は、分離溶媒による分離工程前に行うのが好ましい。【００２２】
そして、分離溶媒と使用済み色素溶液とを接触させてＲｕ錯体を分離する。分離溶媒として適用されるエーテル系溶媒又はアルカン系溶媒は、色素溶液の溶媒及び添加剤（共吸着剤、カクテル色素）として使用される有機物を溶解させることができる一方、Ｒｕ錯体色素は不溶であるからである。そのため、この処理により溶媒等が分離されたＲｕ錯体色素を析出させることができる。【００２３】
分離溶媒について説明すると、まず、エーテル系溶媒は、ＣｘＨ(２ｘ＋１)−Ｏ−ＣｙＨ（２ｙ＋１）（ｘ＝１〜４、ｙ＝１〜４  但し、ｘ＋ｙ≧４）の化学式を有するエーテルからなる。ここで、酸素原子に結合するアルキル基の炭素数（ｘ、ｙ）を１〜４に制限するのは、色素溶液の有機物の溶解性を確保するためである。本発明者等の検討によると、エーテル系溶媒の炭素数の増加と共に色素溶液の有機物の溶解性が低下する。有機物が溶解し難い分離溶媒は、Ｒｕ錯体色素と有機物との分離が困難となることから、ｘ、ｙの範囲は制限される。そして、ｘとｙとの和である炭素数を４以上とするのは、炭素数３以下のエーテルは常温常圧で気体であり、溶媒として使用するのが極めて困難だからである。【００２４】
また、分離溶媒としてのエーテル系溶媒は、酸素に結合するアルキル基は同じものであっても良いが、相違するものでも良い（即ち、ｘ、ｙは同じでも相違しても良い）。ｘ、ｙが相違する場合、骨格が非対称性を有し有機物に対する溶解性がより良好となる場合がある。また、アルキル基は直鎖でも良いが分枝のものでも良い。以上から、本発明で適用されるエーテル系溶媒としては、ジエチルエーテル、ジイソプロピルエーテル、メチルプロピルエーテル、エチルプロピルエーテル、ジブチルエーテル、ｔ−ブチルメチルエーテル等が挙げられる。特に好ましいエーテル系溶媒は、ジイソプロピルエーテル、ｔ−ブチルメチルエーテルである。これらは、広範囲の有機物を溶解できることに加え、引火点の低い低炭素数のエーテルよりも大量使用する際の安全性が確保できるからである。【００２５】
一方、アルカン系溶媒としては、ＣｘＨ（２ｘ＋２）（ｘ＝５〜７）の化学式を有するアルカンが適用できる。炭素数を制限するのは、常温常圧で液体であること、及び、色素溶液中の有機物の溶解性を考慮するものである。アルカン系溶媒として適用される溶媒としては、ペンタン、ヘキサン、ヘプタンである。【００２６】
エーテル系溶媒又はアルカン系溶媒からなる分離溶媒は、ポリピリジンＲｕ錯体色素にとっては貧溶媒である。そして、これを色素溶液に過剰量接触させることにより色素溶液に溶解していた錯体色素を析出させることができる。この分離溶媒の使用量は、色素溶液に対して３倍量以上とするのが好ましい。溶媒使用量の上限は特に限定されるものではないが、溶媒のコスト等を考慮して色素溶液に対して１００倍量以下とするのが好ましい。【００２７】
以上の濾過工程及び分離工程における処理温度は、４０℃以下にするのが好ましい。ＤＳＣ用のＲｕ錯体は、高温で容易に劣化（分解）し、処理温度を４０℃以上とするとＲｕ錯体が変質し、再使用できなくなる可能性があるからである。そのため、使用済み色素溶液と分離溶媒との接触時の液温が４０℃を超えないように、双方の温度管理を行うことが好ましい。また、これらの処理は、遮光環境下で行うのが好ましい。Ｒｕ錯体は、光に対する感受性も高いからである。その具体的手段としては、処理自体を暗所で行う、或いは、内部が暗所となる処理装置を使用する等である。更に、処理装置は十分乾燥され、不活性ガスにより置換されていることが好ましい。Ｒｕ錯体の水、酸素による変質を防止するためである。【００２８】
以上の通り、本発明では分離溶媒による接触処理のみで使用済み色素溶液の溶媒と添加剤を同時に分離除去するものである。但し、この工程に補完的な工程を追加しても良い。【００２９】
本発明における補完的工程としては、まず蒸留工程が挙げられる。蒸留は、共吸着剤等の添加剤の除去は困難であるが、溶媒の除去には有効である。そこで、分離溶媒による分離工程前に蒸留を行うことで、溶媒を減量し分離工程における分離溶媒の使用量を低減することができる。【００３０】
但し、熱的分離手段である蒸留工程の条件については厳密な条件設定が必要である。上記の通り、Ｒｕ錯体色素は熱、酸素、光により容易に劣化するおそれがあるからである。この蒸留工程については、減圧蒸留を適用する。減圧条件とすることで、蒸留温度を極力低下させて熱によるＲｕ錯体色素の劣化を抑制するためである。具体的には、圧力１５０〜１０００Ｐａとし温度４０℃以下とする。【００３１】
また、この蒸留処理は不活性ガス雰囲気で行うことを要し、更に遮光状態で行うことが必要である。Ｒｕ錯体色素の酸素及び光による劣化を防止するためである。よって、蒸留装置内部が暗所となるようにし、装置内部を不活性ガスで置換しておく必要がある。尚、不活性ガスとしては、アルゴン、窒素等が挙げられる。【００３２】
蒸留処理はその条件を変更した処理を複数回行っても良い。この多段の蒸留処理は、色素溶液中に高沸点の添加剤が含まれている場合の溶媒除去に有用である。例えば、色素溶液の溶媒としては、ｔ−ブタノールやｔ−ブタノールとアセトニトリルとの混合溶媒が用いられることが多いが、これに添加剤としてジメチルスルフォキド（ＤＭＳＯ）等の錯体色素の溶解助剤を添加することがある。この溶解助剤は溶媒より高沸点のものが多く、これを含む色素溶液について蒸留を行うと、その初期段階では溶媒は蒸発するものの、液量が少なくなり溶解助剤の濃度が上昇すると溶媒の蒸発が困難となる。そこで、圧力を低下させて蒸留条件を変更することで溶媒を除去することが可能となる。このように、処理対象となる色素溶液の構成が複雑である場合、蒸留条件を変更する多段処理は有効である。【００３３】
尚、蒸留工程は溶媒の除去には有効であるが、蒸留工程を行うとしても溶媒の全量を除去しなければならないわけではない。溶媒の種類によっては、色素溶液中の添加剤の挙動を制御することができるものもあり、そのために溶媒の一部を残留させることも有効だからである（詳細には後述の実施例７を参照）。そして、溶媒を残存させても、本発明の必須工程である分離溶媒による分離工程で溶媒の除去が可能だからである。【００３４】
本発明における補完的工程としては、再結晶工程も適用できる。再結晶工程は、分離工程により回収されるＲｕ錯体色素に同伴して含まれる有機物の除去に有用である。再結晶工程の適用が好ましいのは、色素溶液の溶媒に対して溶解助剤を使用している場合である。この溶解助剤としての有機物は、上記したＤＭＳＯの他、Ｎ，Ｎ−ジメチルホルムアミド（ＤＭＦ）、メトキシエタノール、γ−ブチロラクトン等が挙げられる。溶解助剤は、ｔ−ブタノール等に対するＲｕ錯体色素の溶解性を確保するための添加剤である。この溶解助剤も、使用済み色素溶液に残存する。そして、溶解助剤は、Ｒｕ錯体色素の溶解性を補助するという作用上、錯体色素に吸着し易いため、分離工程後のＲｕ錯体色素中に残存することがある。また、蒸留による分離除去も困難である。【００３５】
再結晶工程は、所定溶媒に対するＲｕ錯体色素と溶解助剤の溶解度差を利用して温度操作やｐＨ操作によりＲｕ錯体色素を析出・精製する工程である。本発明で好ましい再結晶工程は、分離工程により回収されるＲｕ錯体色素をｐＨ１０以上のアルカリ溶液に溶解し、ここに酸を添加して中性〜弱酸性領域までｐＨを下げることでＲｕ錯体色素を析出させる。この方法で好ましいアルカリ溶液は、テトラブチルアンモニウムヒドロキシド、水酸化ナトリウム、水酸化カリウムのいずれかのアルカリ溶液である。アルカリ溶液は、前記アルカリ塩の水溶液に適宜にメタノールを添加する混合溶液が好ましい。また、ｐＨ操作のために添加する酸は硝酸が好ましい。【００３６】
以上の通り、使用済み色素溶液の構成に合わせて、濾過及び蒸留工程を軸として、適宜に洗浄工程、再結晶工程を組み合わせることで、Ｒｕ錯体色素を再使用可能な状態で回収することができる。【００３７】
本発明に係る使用済み色素溶液からのＲｕ錯体色素回収方法について、その対象となるＲｕ錯体色素はポリピリジンＲｕ錯体である。ポリピリジンＲｕ錯体は、中心金属であるＲｕに複数のピリジン誘導体が配位するものである。例えば、下記のポリピリジンＲｕ錯体からなる色素に有用である。【００３８】
【表１】
0006030579.tif 000002
【発明の効果】
【００３９】
以上説明したように、本発明は、色素増感型太陽電池の製造過程で排出される使用済み色素溶液からＲｕ錯体色素を回収する方法である。本発明は、濾過工程及び最適化された分離工程を基本としつつ、適宜に蒸留工程、再結晶工程を組み合わせることで、広範な構成を有する使用済み色素溶液に対応することができ、効率的にＲｕ錯体色素を回収する。【００４０】
本発明により回収されるＲｕ錯体色素は、不純物のない極めて高い品質を有し、そのまま色素増感型太陽電池の製造に供することができる。本発明は、従来は廃液として処理されてきた使用済み色素溶液を有効に活用するものであり、本来、高価なＲｕ錯体色素のコストダウンを図ることができる上に、錯体の新規合成による環境負荷を軽減することができ、太陽電池というその本来の目的にも即した発明である。
【図面の簡単な説明】
【００４１】
【図１】実施例１〜実施例７におけるＲｕ錯体色素の回収工程の概略。
【図２】実施例１及び実施例３で回収したＲｕ錯体色素についての１Ｈ−ＮＭＲ分析結果。
【図３】実施例６で回収したＲｕ錯体色素についての１Ｈ−ＮＭＲ分析結果。
【図４】実施例６で回収したＲｕ錯体色素を原料として作製したＤＳＣの特性評価の結果。
【発明を実施するための形態】
【００４２】
以下、本発明の好適な実施形態を説明する。本実施形態では、まず、予備試験として、各種のエーテル系溶媒、アルカン系溶媒について、Ｒｕ錯体色素と色素溶液中の有機物との分離性能を評価した。その後、各種のＲｕ錯体色素を含む使用済み色素溶液を処理対象として、Ｒｕ錯体色素の回収を行った。図１は、各実施例におけるＲｕ錯体色素の回収工程を概略説明するものである。
【００４３】
予備試験：各種のエーテル系溶媒、アルカン系溶媒について、色素溶液中の各種成分（Ｒｕ錯体、溶媒、共吸着剤、カクテル色素）の溶解挙動を検討した。この試験では、各種のエーテル系溶媒、アルカン系溶媒１ｍＬ（温度２５度）を用意し、これにＲｕ錯体（Ｎ７１９、Ｎ７４９、Ｚ９０７、Ｚ９９１、ＣＹＣ−Ｂ１１）、共吸着剤（ＤＩＮＨＯＰ、ＣＤＣＡ）、カクテル色素（Ｄ３５）を１ｍｇ混合し溶解度から溶解性を評価した。同様に、各種のエーテル系溶媒、アルカン系溶媒１ｍＬ（温度２５度）に、色素溶液用の溶媒（エタノール、アセトニトリル、ｔ−ブタノール）を１ｍＬ混合し溶解性を評価した。溶解性の評価は、５ｇ／Ｌ以上溶解するもの、色素溶液用溶媒と十分混和するものについて溶解性最良「◎」とし、溶解度が０．０５ｇ／Ｌ以上〜５ｇ／Ｌ未満及び色素溶液用溶媒と混和するものになるものを溶解性良「○」とした。また、溶解度が０．０５ｇ／Ｌ未満のものを溶解性可「△」とし、全く溶解しないものを溶解性なし「×」と判定した。この評価結果を表２に示す。表２には参考のため、水に対する溶解性評価の結果も併せて示している。
【００４４】
【表２】
0006030579.tif 000003
【００４５】
本発明において、分離溶媒として要求される特性は、色素溶液中の有機物（溶媒、共吸着剤、カクテル色素）は可溶である一方、Ｒｕ錯体色素は不溶となることである。表２をみると、各エーテル系溶媒はいずれもＲｕ錯体色素は不溶であり、それらの多くが分離溶媒として適用可能であることがわかる。但し、イソアミルエーテル（Ｃ５Ｈ１１−Ｏ−Ｃ５Ｈ１１）は、一部の共吸着材（ＣＤＣＡ）及びカクテル色素の溶解性がやや劣る。従って、広範な組成を有する色素溶液に対処するための分離溶媒としては、炭素数４以下のアルキル基を有するエーテル溶媒を適用すべきである。
【００４６】
また、アルカン系溶媒についてみると、エーテル系溶媒と同様に、Ｒｕ錯体色素は不溶であり、共吸着剤は十分な溶解性を有する。但し、エーテル系溶媒と対比するとカクテル色素の溶解性に不足がある。もっとも、ＤＳＣ製造のための色素溶液において、カクテル色素は共吸着剤よりも使用頻度が低い添加剤であることを考慮すれば、適宜に色素溶液回収への適用が可能といえる。尚、炭素数が８となるオクタンではＣＤＣＡの溶解性が劣ることから、アルカン系溶媒として適用すべきはペンタン、ヘキサン、ヘプタンまでである。
【００４７】
以上の予備試験から、エーテル系溶媒、アルカン系溶媒を好適な分離溶媒として利用できることを確認した。以下の実施例では、各種の色素溶液から分離溶媒を適宜に選択しつつＲｕ錯体の回収を行った。
【００４８】
実施例１：最も簡易な構成の色素溶液として、Ｒｕ錯体色素と溶媒とからなる使用済み色素溶液の処理を行った。ここで処理対象とした使用済み色素溶液は、２５０ｍＬであり、その構成は以下の通りである。
・Ｒｕ錯体色素：Ｎ７４９（０．３ｍＭ）
・溶媒：エタノール
【００４９】
上記使用済み色素溶液について、まず、濾過工程の処理をした。濾過工程は、０．１μｍの空孔を持つメンブレンフィルターを用い、０．０４ＭＰaに減圧して減圧濾過を行った。これにより固形分が除去された。固形分は、ＴｉＯ２、ガラスからなる微粉末であった。
【００５０】
次に、分離工程の処理を行った。分離溶媒としてジイソプロピルエーテル１０００ｍＬを色素溶液に添加した。分離溶媒の添加により、Ｒｕ錯体色素の析出が見られた。このＲｕ錯体色素を濾別し、ジエチルエーテルで洗浄した。以上により、Ｒｕ錯体色素（Ｎ７４９）を回収した。
【００５１】
実施例２〜４：ここでは、実施例１と同様の使用済み色素溶液について、各種の分離溶媒を適用したＲｕ錯体色素（Ｎ７４９）の回収を行った（図１）。回収工程、分離溶媒使用量等の条件は実施例１と同様である。
【００５２】
実施例１〜実施例４で回収したＲｕ錯体色素について、１Ｈ−ＮＭＲ分析を行った。図２に実施例１、実施例３で回収したＲｕ錯体色素の結果を示す。図２からわかるように、実施例１、実施例３で回収したＲｕ錯体色素は、新品のＮ７４９と同じスペクトルを示し、これらの実施例で高純度のＲｕ錯体色素（Ｎ７４９）が回収できることが確認された。尚、実施例２、４でも同様に、高純度のＲｕ錯体色素が回収されたことを確認している。
【００５３】
実施例５：ここでは、実施例１と同様の使用済み色素溶液について、蒸留工程を追加してＲｕ錯体色素（Ｎ７４９）を回収した。
【００５４】
濾過工程は実施例１と同様である。そして、蒸留工程では、圧力１０００Ｐａ、温度４０℃の条件で減圧蒸留した。蒸留は、不活性ガス（アルゴン）循環型の蒸留装置にて、暗所で行った。この蒸留工程では、溶媒であるエタノールの約半量を除去した。
【００５５】
蒸留工程後、分離溶媒としてジイソプロピルエーテルを４００ｍＬを色素溶液に添加した。これによりＲｕ錯体色素の析出が見られた。このＲｕ錯体色素を濾別し、ジエチルエーテルで洗浄した。回収したＲｕ錯体色素について１Ｈ−ＮＭＲ分析を行ったところ、実施例１と同様、新品（合成直後）のＮ７４９と同じスペクトルを示し、高純度のＲｕ錯体色素（Ｎ７４９）を回収できたことが確認された。
【００５６】
実施例６：使用済み色素溶液として、共吸着剤等を含む複雑なものを処理対象とし、蒸留工程に更に再結晶工程を行いつつＲｕ錯体色素の回収を行った。処理対象とした使用済み色素溶液は、２５０ｍＬであり、その構成は以下の通りである。
・Ｒｕ錯体色素：ＣＹＣ−Ｂ１１（０．３ｍＭ）
・溶媒：アセトニトリル＋ｔ−ブタノール＋１０％ＤＭＳＯ（アセトニトリル：ｔ−ブタノール＝１：１）
・共吸着剤：ＤＩＮＨＯＰ（０．０７５ｍＭ）
【００５７】
濾過工程は実施例１と同様である。また、蒸留工程では、第１、第２の２段階の蒸留を行った。各蒸留条件は、第１段を圧力１０００Ｐａ、温度４０℃とし、アセトニトリルとｔ−ブタノールを除去した。そして、第２段は、圧力１５０Ｐａ、温度４０℃とし、第１段の蒸留で除去しきることができなかったアセトニトリルとｔ−ブタノールを略全量を除去した。これらの蒸留は、不活性ガス（アルゴン）循環型の蒸留装置にて、暗所で行った。
【００５８】
蒸留工程後、分離溶媒として、ジエチルエーテルとエタノールの混合溶媒（ジエチルエーテル：４００ｍＬ、エタノール：３０ｍＬ）を色素溶液に添加した。ここで、エタノールは色素溶液中のＤＭＳＯがジエチルエーテルに混合・溶解し難いことを考慮して添加されるつなぎ溶媒である。この分離溶媒によりＲｕ錯体色素を含む粗結晶の析出が見られた。
【００５９】
次に、回収した粗結晶について、再結晶によるＲｕ錯体色素の回収を行った。再結晶工程では、まず、粗結晶にテトラブチルアンモニウムヒドロキシド（ＴＢＡＯＨ）、メタノール、水を添加して粗結晶を溶解した。このときのｐＨは１２であった。そして、この粗結晶溶液に溶液ｐＨが５．７になるまで０．０２Ｎの硝酸を２０分かけて滴下した。このｐＨ操作によりＲｕ錯体色素が析出した。このＲｕ錯体色素を濾別回収し、ジエチルエーテルで洗浄した。
【００６０】
図３は、回収したＲｕ錯体色素について行った１Ｈ−ＮＭＲ分析の結果である。図３からわかるように、再結晶工程前の粗結晶については、ＤＭＳＯ由来のピーク（高磁場側スペクトルの２．５ｐｐｍ付近のピーク）が見られるが、再結晶を経たものはこれが消失している。従って、再結晶工程の的確な付加によりより高純度のＣＹＣ−Ｂ１１が回収できたことが確認された。
【００６１】
実施例７：実施例６の色素溶液にカクテル色素が添加された、最も複雑な構成の使用済み色素溶液についてＲｕ錯体色素の回収を行った。処理対象とした使用済み色素溶液は、２５０ｍＬであり、その構成は以下の通りである。
・Ｒｕ錯体色素：ＣＹＣ−Ｂ１１（０．３ｍＭ）
・溶媒：アセトニトリル＋ｔ−ブタノール＋１０％ＤＭＳＯ（アセトニトリル：ｔ−ブタノール＝１：１）
・共吸着剤：ＤＩＮＨＯＰ（０．０７５ｍＭ）
・カクテル色素：Ｄ３５色素（０．０３８ｍＭ）
【００６２】
濾過工程は実施例１と同様である。また、この実施例では蒸留工程を１段階とした。蒸留条件は、圧力１０００Ｐａ、温度４０℃とし、アセトニトリルとｔ−ブタノールをそれぞれ半量除去した。
【００６３】
この実施例で蒸留工程後の処理溶液にｔ−ブタノールを半量残存させたのは、ＤＭＳＯに対する挙動を考慮したものである。本発明者等によると、ＤＭＳＯはエーテル類（ジエチルエーテル）には混合・溶解し難いが、実施例６で添加したエタノール（つなぎ溶媒）のようにアルコール類には混合・溶解する傾向がある。そこで、色素溶液にｔ−ブタノールを一部残存させることで、つなぎ溶媒を用いることなくその後の分離工程を行うことができる。尚、この実施例の場合、処理溶液にｔ−ブタノールと共にアセトニトリルも半量残存しているが、これは分離工程で分離可能であるので特段の問題は無い。
【００６４】
そして、蒸留工程後、分離溶媒として、ジイソプロピルエーテル４００ｍＬを色素溶液に添加した。これによりＲｕ錯体色素を含む粗結晶の析出が見られ、これを回収した。回収した粗結晶について、実施例６と同様に再結晶によるＲｕ錯体色素の回収を行った。回収したＲｕ錯体色素について１Ｈ−ＮＭＲ分析を行ったところ、実施例６と同様に、再結晶工程後のＲｕ錯体色素は新品のＣＹＣ−Ｂ１１と同じスペクトルが見られた。
【００６５】
次に、実施例６で回収したＲｕ錯体色素（ＣＹＣ−Ｂ１１）を用いてＤＳＣを作製・評価し、回収物の再利用可能性を確認することとした。この評価試験でのＤＳＣ作製では、まず、回収したＣＹＣ−Ｂ１１を実施例６と同じ組成の色素溶液に調整し、これにＴｉＯ２層が形成された基板を浸漬した。基板は、ガラス基板（寸法１５×２５ｍｍ  厚さ１．８ｍｍ）にＦＴＯ膜（シート抵抗１５Ω／□）を形成した導電性透明基板である。また、ＴｉＯ２層は、ＴｉＯ２ペーストを基板に塗布し、４５０℃で焼成して形成した（厚さ１４μｍ）。ＴｉＯ２層に色素溶液を含浸させた後、対向電極として白金板を張り合わせ、両電極間に電解液であるヨウ素を含むアセトニトリル溶液を充填させＤＳＣとした。
【００６６】
作製したＤＳＣの特性評価は、Ｊ−Ｖ特性評価を、ソーラーシミュレータ(山下電装製)を用いて擬似太陽光（１００ｍＷ／ｃｍ２）を照射して行った。また、分光感度特性(外部量子効率)測定は、を分光計器製のＳＭ−２５０を用いて、３００ｎｍ〜１１００ｎｍの範囲で評価した。尚、この評価は新品のＣＹＣ−Ｂ１１を原料として作製したＤＳＣについての測定も行っている。図４はその結果を示すものである。
【００６７】
図４から、実施例６で回収したＣＹＣ−Ｂ１１を原料として作製したＤＳＣは、新品から製造されるものと全くといって良いほど特性に差が無いものであった。従って、本発明で回収されるＲｕ錯体色素は、ＤＳＣの原料として問題なく再使用可能なものであることが確認された。
【産業上の利用可能性】
【００６８】
以上説明したように本発明によれば、色素増感型太陽電池の製造過程で排出され、廃液として扱われてきた使用済み色素溶液から、高品質のＲｕ錯体色素を回収することができる。本発明により回収されるＲｕ錯体色素は、そのまま色素増感型太陽電池の製造に供することができ、高価なＲｕ錯体色素のコストダウンを図ることができる。本発明には、色素増感型太陽電池のコストダウンを通してその普及に資することができる。
【図１】
0006030579.tif 000004
【図２】
0006030579.tif 000005
【図３】
0006030579.tif 000006
【図４】
0006030579.tif 000007